(57)【特許請求の範囲】
【請求項１】
ＡＳＴＭ  Ｄ  １９３７−１０に従って測定された質量強度が、２０乃至２００Ｎで、そして、ＡＳＴＭ  Ｄ  １５１１−１０に従って測定された平均ペレット  サイズが、少なくとも、１．０ｍｍを有する、ペレット化されたアセチレン  ブラック（ｐｅｌｌｅｔｅｄ  ａｃｅｔｙｌｅｎｅ  ｂｌａｃｋ）。
【請求項２】
ＡＳＴＭ  Ｄ  １９３７−１０に従って測定された質量強度が、４０乃至２００Ｎで、好適には、６０乃至２００Ｎで．より好適には、７０乃至１９０Ｎを有する、請求項１のペレット化されたアセチレン  ブラック（ｐｅｌｌｅｔｅｄ  ａｃｅｔｙｌｅｎｅ  ｂｌａｃｋ）。
【請求項３】
ＡＳＴＭ  Ｄ  １５１１−１０に従って測定された平均ペレット    サイズが、１．０乃至２．５ｍｍ、好適には、１．２乃至２．５ｍｍ、より好適には、１．４乃至２．５ｍｍ、最も好適には、１．４乃至２．０ｍｍを有する、先行する任意のいずれかの請求項の、ペレット化されたアセチレン  ブラック（ｐｅｌｌｅｔｅｄ  ａｃｅｔｙｌｅｎｅ  ｂｌａｃｋ）。
【請求項４】
６５ｋＰａより小さい、平均圧縮強度を有する、先行する任意のいずれかの請求項の、ペレット化されたアセチレン  ブラック（ｐｅｌｌｅｔｅｄ  ａｃｅｔｙｌｅｎｅ  ｂｌａｃｋ）。
【請求項５】
１５乃至６０ｋＰａ、好適には２０乃至５５ｋＰａ、より好適には、２５乃至５０ｋＰａの平均圧縮強度を有する、先行する任意のいずれかの請求項のペレット化されたアセチレン  ブラック（ｐｅｌｌｅｔｅｄ  ａｃｅｔｙｌｅｎｅ  ｂｌａｃｋ）。
【請求項６】
ＡＳＴＭ  Ｄ  １５１１−１０に従って測定された、ペレットの少なくとも４０重量％が、少なくとも１．４ｍｍのサイズを有する、先行する任意のいずれかの請求項のペレット化されたアセチレン  ブラック（ｐｅｌｌｅｔｅｄ  ａｃｅｔｙｌｅｎｅ  ｂｌａｃｋ）。
【請求項７】
ＡＳＴＭ  Ｄ  １５１１−１０に従って測定された、ペレットの少なくとも３５重量％が、１．４ｍｍ乃至２．０ｍｍの範囲内のサイズを有する、先行する任意のいずれかの請求項のペレット化されたアセチレン  ブラック（ｐｅｌｌｅｔｅｄ  ａｃｅｔｙｌｅｎｅ  ｂｌａｃｋ）。
【請求項８】
ＡＳＴＭ  Ｄ  １５１１−１０に従って測定された、ペレットの少なくとも４０重量％が、１．４ｍｍ乃至２．０ｍｍの範囲内のサイズを有する、先行する任意のいずれかの請求項のペレット化されたアセチレン  ブラック（ｐｅｌｌｅｔｅｄ  ａｃｅｔｙｌｅｎｅ  ｂｌａｃｋ）。
【請求項９】
ＡＳＴＭ  Ｄ  １５１０−１１に従って測定された、ヨウ素の吸着が、５０乃至１５０ｍｇ／ｇ、好適には、６０乃至１３０ｍｇ／ｇ、より好適には、７０乃至１２０ｍｇ／ｇを有する、先行する任意のいずれかの請求項のペレット化されたアセチレン  ブラック（ｐｅｌｌｅｔｅｄ  ａｃｅｔｙｌｅｎｅ  ｂｌａｃｋ）。
【請求項１０】
ＡＳＴＭ  Ｄ  ２４１４−０９Ａに従って測定された、ＯＡＮ吸収が、１４０乃至３２０ｍｌ／１００ｇ、好適には、１６０乃至３００ｍｌ／１００ｇを有する、先行する任意のいずれかの請求項のペレット化されたアセチレン  ブラック（ｐｅｌｌｅｔｅｄ  ａｃｅｔｙｌｅｎｅ  ｂｌａｃｋ）。
【請求項１１】
前記ペレットが、コア／シェル形態（ｃｏｒｅ／ｓｈｅｌｌ  ｍｏｒｐｈｏｌｏｇｙ）を有しない、先行する任意のいずれかの請求項のペレット化されたアセチレン  ブラック（ｐｅｌｌｅｔｅｄ  ａｃｅｔｙｌｅｎｅ  ｂｌａｃｋ）。
【請求項１２】
前記ペレットが、有機結合剤を含まない、先行する任意のいずれかの請求項のペレット化されたアセチレン  ブラック（ｐｅｌｌｅｔｅｄ  ａｃｅｔｙｌｅｎｅ  ｂｌａｃｋ）。
【請求項１３】
樹脂またはポリマーまたはゴム  マトリックス（ｒｕｂｂｅｒ  ｍａｔｒｉｘ）と、そのマトリックスに分散したアセチレン  ブラックを含む化合物、好適には、電線、ケーブル、ベルト、ホース、床、靴、ローラー、ヒーター、ブラダー（ｂｌａｄｄｅｒｓ）又は塗料から選択される適用物に使用される導電性材料を製造するための、請求項１乃至１２のいずれか１項のペレット化されたアセチレン    ブラック（ｐｅｌｌｅｔｅｄ  ａｃｅｔｙｌｅｎｅ  ｂｌａｃｋ）の任意の使用。
【請求項１４】
電池またはコンデンサーのための導電剤、帯電防止剤または、導電紙のための導電剤として、請求項１乃至１２のいずれか１項のペレット化されたアセチレン    ブラック（ｐｅｌｌｅｔｅｄ  ａｃｅｔｙｌｅｎｅ  ｂｌａｃｋ）の任意の使用。
【請求項１５】
樹脂またはポリマーまたはゴムに、請求項１乃至１２のいずれか１項のペレット化されたアセチレン  ブラックを分散したものを含む、樹脂またはポリマーまたはゴムと、請求項１乃至１２のいずれか１項のペレット化されたアセチレン  ブラック（ｐｅｌｌｅｔｅｄ  ａｃｅｔｙｌｅｎｅ  ｂｌａｃｋ）を含む化合物を製造するプロセス。
【発明の詳細な説明】
【技術分野】
【０００１】
本発明は、ペレット化されたアセチレン  ブラックとその使用に関する。
【背景技術】
【０００２】
アセチレン  ブラックは、とりわけ高分子マトリックスにおける、電気導電剤として使用される。アセチレン  ブラックは、微粒子の形で、生産時に取得され、そして、それゆえ、一般的に、取扱い及び梱包が容易にするためにペレット化される。
【０００３】
従って、アセチレン  ブラック  ペレットの要件の１つは、それらが取扱いおよび輸送中に、望ましくない微粒子（ｆｉｎｅｓ）を齎すペレットの崩壊（ｂｒｅａｋ−ｕｐ）および摩損（ａｔｔｒｉｔｉｏｎ）に耐えられるように、十分に、機械的に安定していることである。他方、最終製品に望ましくない欠陥領域を齎す、アセチレン  ブラックの大きな塊の形成を伴わず、アセチレン  ブラック  ペレットが、高分子マトリックスに、簡単かつ均一分散できるということは、エンドユーザーのために重要である。したがって、最終製品の高分子マトリックスにおいて、アセチレン  ブラックの分散の質に影響を与えるような程度に、アセチレン  ブラック  ペレットの機械強度を増加することはできない。アセチレン  ブラックのこれらの２つの重要な条件は、同時に達成することは困難であり、したがって、過去に、この業界において、同時に、取扱いおよび輸送中に、ペレットの実質的崩壊（ｂｒｅａｋ−ｕｐ）および摩損（ａｔｔｒｉｔｉｏｎ）に耐えられ、依然として、高分子  マトリックスに、簡単に分散でき、最小の欠陥領域を有するマトリックスにおいて、均一のカーボン  ブラックの分布を齎す、アセチレン  ブラック  ペレットを製造する、多数の試みがなされた。
【０００４】
ＤＥ  ３５  １２  ４７９において、上記で議論した、ペレット化されたアセチレン  ブラックの特性のバランスの問題が議論され、そして、高分子マトリックスに、アセチレン  ブラック  ペレットの必要な分散性を確保するために、ペレット当たり５ｇ未満の個々のペレット硬度を有する、アセチレン  ブラック  ペレットを提供することが提案されている。アセチレン  ブラック  ペレットのサイズは、０．５〜５ｍｍの広い範囲で変えることができると、この引例において示されるものの、アセチレン  ブラック材料の２つのサイズの分画を比較するとき、２〜３．２ｍｍのサイズの分画の分散性は、０．１〜２ｍｍサイズの分画に比較して、かなり悪化していることは、実験データから明白である。このことは、アセチレン  ブラックを含む、高分子材料の衝撃強度の減少と、定義された面積あたりの大規模な塊の数のかなりの増加によって、明らかに示される。したがって、当業者にとって、高分子マトリックスにおいて、アセチレン  ブラックの良好な分散が必要な場合には、大きなペレット  サイズは、避けるべきであるということは、ＤＥ  ３５  １２  ４７９から明らかである。
【０００５】
ＤＥ  ３５  １２  ４７９と同じ出願人によって、出願された、ＥＰ  Ａ  ７８５  ２３９によると、アセチレン  ブラック  ペレットの機械的安定性および分散性の問題が議論されている。その引例の教示によると、ＤＥ  ３５  １２  ４７９と矛盾して、取扱いから生じる微粉末の生成を避けるため、および、高分子マトリックスにおける、アセチレン  ブラックの分散性を改善するために、個々のペレットの強度が、ペレットあたり５ｇ以上にあることが重要である。ＥＰ  Ａ  ７８５  ２３９の教示によると、これは、アセチレン  ブラックのソフト  コアは、コア／シェル構造を齎す、ハード  アセチレン  ブラック  シェルで被覆される、２段階のペレット化プロセスによって達成できる。この引例の比較例４と、実施例３（比較例４においては、ハードシェルを齎す２番目のプロセス工程が省略されていることだけが異なる）を比較すると、特に、明らかであるように、実施例３と比較して、微粉末の量が極めて増加しただけでなく（予想していたこと）、体積抵抗の増加によってわかるように、コア／シェル素材と比較して、より柔らかいコア材料の分散性も低下している。
【０００６】
コア／シェル  ペレットの同様の概念は、ＪＰ  ３６８１２５３とＪＰ  ３６８１２６６に提案された。
【０００７】
これらの引例は、コア／シェル  ペレットの形成は、機械的強度のバランスと、アセチレン  ブラック  ペレットの分散性のバランスを改善する可能性があることを示すけれども、この技術は、ワンステッププロセスと比較して、生産プロセスが、増加する、エネルギー消費量、投資および生産のコストという、かなり複雑であるという不利を有する。したがって、コア／シェル構造の必要性、したがって、依然として、機械的強度及び分散性の最適なバランスを有する２段階プロセスの必要性なしに、アセチレン  ブラック  ペレットを得ることは、依然として望ましい。非コア／シェル  ペレットを生成する別のアプローチは、ＥＰ  Ａ  ２  ０７５  ２９１に提案された。この引例の教示によると、せいぜい１．１の平均縦横比、０．１ｍｍから１ｍｍの平均最大ペレット  サイズ、および、０．２から０．６ｍｍの平均ペレット  サイズを有する、顆粒状のアセチレン  ブラックを選択することが基本である。したがって、ＥＰ  Ａ  ２  ０７５  ２９１は、個々のペレット強度は、ペレット  サイズの関数であり、ペレットのサイズによって増加し、ペレットのペレット  サイズは低くするべき、すなわち、必要な分散性を達成するために、０．２〜０．６ｍｍの範囲内にすべきであるという結果となる、という、ＤＥ  ３５  １２  ４７９からの結論を確認する。特に、平均ペレット  サイズ０．７５ｍｍを有するが、依然として、必要な平均縦横比を有する、ＥＰ  ２  ０７５  ２９１の比較例７から、個々のペレットの硬度は、ペレット当たり５．５ｇの値まで、従って、ＤＥ  ３５  １２  ４７９で教示されたリミットを超えて、増加する。これは、粉砕の削減だけでなく、体積抵抗および、かなり減らされた分散性を示すハード  スポットの数の増加を齎す。
【０００８】
さらに、ペレット化されたアセチレン  ブラックの製品は、例えば、日本の電気化学工業株式会社から、デンカ  ブラック  グレード  顆粒という製品として上市されている。この商業製品の性質は、本出願の実験部分に示される。特に、この製品は、０．７ｍｍの平均のペレット  サイズを有する。
【０００９】
先行技術の議論から明らかなように、業界では、まだ、コスト効果の高いプロセスで製造することができる、高分子マトリックス中の摩耗安定性と分散性の最適なバランスを示す、ペレット化されたアセチレン  ブラック材料が必要である。さらに、これらのアセチレン  ブラック  ペレットのエンドユーザーにとっては、必要な分散性が提供されるだけでなく、アセチレン  ブラック  ペレットを分散させるのに必要なエネルギーを減らすことができるのならば、有益であろう。
【００１０】
したがって、操作性と分散性を損なうことがなく、高分子マトリックス中のアセチレン  ブラックを分散させるために必要なエネルギーの削減につながる、ペレット化されたアセチレン  ブラックを提供することは、本発明の主題である。本発明のさらに好ましい側面によれば、分散性がさらに改善される場合、有利である。
【００１１】
発明の概要
上記の問題は、意外にも、ＡＳＴＭ  Ｄ  １９３７−１０によって測定した、質量強度が、せいぜい、２００Ｎで、そして、ＡＳＴＭ  Ｄ  １５１１−１０によって測定された、平均ペレット  サイズが、少なくとも  １．０ｍｍを有する、ペレット化されたアセチレン  ブラックによって解決された。
【００１２】
本発明の、ペレット化されたアセチレン  ブラックは、いかなる有機結合剤を使用する必要なくして、プロセス  コスト効率の高い、単一のペレット化プロセスにおいて取得できる。したがって、本発明のペレット化されたアセチレン  ブラックのペレットは、コア／シェル形態を持っていないことが好ましい。さらに、好ましくは、ペレットは有機結合剤を含まない。
【００１３】
本発明の好適な実施態様に従えば、ＡＳＴＭ  Ｄ  １５１１−１０で測定された、ペレット化されたアセチレン  ブラックの平均ペレット  サイズは、少なくとも、１．４ｍｍである。
【００１４】
発明の詳細な説明
本発明の、ペレット化されたアセチレン  ブラックを製造するための出発物質として、アセチレン  ブラック  パウダーは、少なくとも、１．５００℃、好ましくは、少なくとも、２０００℃のレベルで、アセチレンガスの熱分解の温度を維持することにより得られる、アセチレン  ブラックを製造するための熱分解炉は、先行技術において、たとえば、ＪＰ  Ａ  ５６  ９０８６０または米国特許２，４７５，２８２に開示されているように、周知である。また、アセチレンガスの熱分解中に、不活性ガスまたは他の不活性ガスとして、水素ガスを導入することにより、熱分解の温度を制御することが可能である。本発明の、ペレット化されたアセチレン  ブラックの出発材料として使用できる、アセチレン  ブラック  パウダーは、商業的ソースからも入手できる。適切なアセチレン  ブラック  パウダー原料は、次の性質を持つことができる。
【００１５】
−    ５０−１５０ｍｇ／ｇの範囲の、ＡＳＴＭ  Ｄ  １５１０−１１法により測定されたヨウ素吸収数、
−    １５０−３５０ｍｌ／１００ｇの範囲の、パラフィン油と工程Ｂを使用して、ＡＳＴＭ  Ｄ  ２４１４−０９Ａにより測定したＯＡＮ
−    ５０−１５０ｇ／ｌの範囲の、ＡＳＴＭ  １５１３−０５による方法により測定した、嵩密度（Ｂｕｌｋ  ｄｅｎｓｉｔｙ）。
【００１６】
粉砕された、アセチレン  ブラック出発材料は、ワンステップのウェットペレット化システムを使用して、たとえば、ＥＰ−Ａ  ０  ９２４  ２６８または  ＤＥ−Ａ  １０３  ５０  １８８に記載されているような有機結合剤を使用せず、ペレット化することができる。それによって、リング・レイヤー・ミキサー造粒機のような攪拌造粒システムを使用することができる。このワンステップのペレット化プロセスにおいて、造粒機の回転速度だけでなく、微粉末アセチレン  ブラック出発物質と水の質量流量が、必要な質量強度とペレット  サイズを得るために、調節できる。特定のパラメーターの選択は、また、粉末原料、特に、その嵩密度に依存する。
【００１７】
その後、得られたペレットは、好適には、回転ドラム乾燥機を使用することによって乾燥される。ペレット化されたアセチレン  ブラックの性質は、微粉原料の種類だけでなく、ペレット化のプロセスのいくつかのパラメーターに依存するので、いくつかの試行錯誤の実験が、使用される原料に依然して、ペレットのパラメーターを適切に調整する必要がある。
【００１８】
経験則によれば（Ａｓ  ａ  ｒｕｌｅ  ｏｆ  ｔｈｕｍｂ）：
−  水と粉末が一定重量比の場合、造粒機の回転速度の増加は、質量強度がより高い、より小さいペレットになる。
−  造粒機の回転速度が一定の場合、水−粉体の重量比の増加は、ペレット  サイズの分布を、より高い質量強度を持つ、より大きなペレットへとシフトする。
【００１９】
本出願の実験部分に示されるように、具体的な実施例は、当業者に、本発明の、ペレット化されたアセチレン  ブラックを取得するために、プロセスのパラメーターを調整する方法について、幾らかのガイダンスを提供する。
【００２０】
さらに、適切な平均ペレット  サイズを調整するために、得られた乾燥アセチレン  ブラック  ペレットは、篩分けのような標準的な方法を使用して、サイズ分別をすることができる。そしてその後、本発明のペレット  サイズ基準を満たすために、適切なサイズの分画を選択できる。
【００２１】
本発明の、ペレット化されたアセチレン  ブラックの、ＡＳＴＭ  Ｄ１９３７−１０により測定された質量強度は、２０から２００Ｎ、好適には、４０から２００Ｎ、より好適には、６０から２００Ｎ、そして、もっとも好適には、７０から１９０Ｎの範囲であることができる。
【００２２】
本発明の、ペレット化されたアセチレン  ブラックの、ＡＳＴＭ  Ｄ１５１１−１０により、測定された平均ペレット  サイズは、１．０から２．５ｍｍ、好適には、１．２から２．５ｍｍ、より好ましくは、１．４から２．５ｍｍ、そして、最も好ましくは、１．４から２．０ｍｍの範囲にすることができる。
【００２３】
もし、平均ペレットのサイズが、１．４ｍｍを超える場合、分散エネルギーを削減することができるだけでなく、デンカの上記商業的に入手可能な、ペレット化された、アセチレン  ブラックと比較して、分散の質がさらに改善できる。従って、本発明の好ましい実施の形態によると、もし、ＡＳＴＭ  Ｄ１５１１−１０による測定によると、少なくとも１．４ｍｍ以上のサイズを有する、本発明のペレット化されたアセチレン  ブラックのペレットの割合が、増加するのであれば、また有益である。
【００２４】
本発明の、ペレット化されたアセチレン  ブラックのペレットの、少なくとも、４０重量％が、ＡＳＴＭ  Ｄ１５１１−１０による測定によると、少なくとも１．４ｍｍのサイズを有するならば好適である。特に、本発明の、ペレット化されたアセチレン  ブラックのペレットの、少なくとも、３５重量％が、１．４ｍｍから２．０ｍｍの範囲内のサイズを有する。もし、ペレットの少なくとも、４０重量％が、１．４ｍｍから２．０ｍｍの範囲内のサイズを持っている場合、特に好ましい。
【００２５】
上記先行技術、特に、ＤＥ  ３５  １２  ４７９およびＥＰ  ２  ０７５  ２９１から、ペレット  サイズが増加すれば、個々のペレット強度も増加するというように、個々のペレット強度は、ペレット  サイズに依存することは、明らかである。したがって、ペレット  サイズと独立して、ペレットされたカーボン  ブラックの全体のサンプルの機械的安定性を記述する適切なパラメーターは、平均圧縮強度である。平均圧縮強度の測定と計算は、本出願の実験の部分で詳細で説明される。
【００２６】
本発明によると、平均圧縮強度が、６５ｋＰａ未満、好適には、１５から６０ｋＰａ未満で、より好適には、２０から５５ｋＰａ、もっとも好適には、２５から５０ｋＰａである場合、好ましい。
【００２７】
前述のように、本発明のペレット化されたアセチレン  ブラックの利点は、高分子マトリックス中に分散することによって、均一分散に必要な混合エネルギーを、かなり減らすことができ、そして、本発明による、いくつかの好ましい実施形態において、分散の質をさらに増やすことができる。
【００２８】
したがって、本発明の、ペレット化されたアセチレン  ブラックは、そこに分散したアセチレン  ブラックを有する高分子マトリックスを含む混合物を生産するため有利に使用できる。化合物のマトリックスとして、特に、有機樹脂、ポリマーおよび、ゴムを使用できる。
【００２９】
本発明の、適切な樹脂およびポリマーは、ポリプロピレン、ポリエチレン、エチレン−  ビニール  アセテート共重合体、エチレン−ビニル  アルコール樹脂、ポリメチル  ペンテンまたは環状オレフィン共重合体のようなオレフィンポリマー、ポリ塩化ビニルまたは、エチレン塩化ビニル共重合体のような塩化ビニル型ポリマー、ポリスチレン、スチレン−アクリロニトリル共重合体、または、アクリロニトリル−ブタジエン−スチレン共重合体のようなスチレン型ポリマー、ポリメチル  メタクリレートなどのアクリルポリマー、ポリエチレンテレフタレート、ポリブチレンテレフタレートのようなポリエステル、ポリアミド、ポリアセテート、ポリカーボネート、ポリフェニレン  エーテル、ポリテトラフルオロエチレンまたはフッ素化ポリビニリジンのようなフッ素ポリマー、ポリフェニリン  サルファイド、液晶ポリマー、熱可塑性ポリアミド、ケトン型樹脂、スルホン樹脂、フェニル樹脂、尿素樹脂、メラミン樹脂、アルキド樹脂、シリコーン樹脂、エポキシ樹脂、ウレタン樹脂、ポリビニル  エステル、ポリイミド、フラン樹脂、キニーネ樹脂およびポリマーアロイである。ポリスチレン  ポリマー、ポリエチレン  ポリマーおよび、エチレン酢酸ビニールおよびポリプロピレン  ポリマーのような共重合体および共重合体は、特に、好ましい。
【００３０】
適当なゴムは、天然ゴム、スチレン  ブタジエンゴム、アクリロニトリル  ブタジエンゴム、ブチルゴム、アクリル  ゴム、エチレン−プロピレンゴム、エチレン−プロピレン共重合体（ｔｅｒｐｏｌｙｍｅｒ）、エチレン−α−オレフィン共重合体ゴム、シリコーンゴム、フッ素ゴム、クロロプレンゴム、ポリブタジエンゴム、ヒドリンゴム  およびクロロスルホン化ポリエチレンゴムから選択される。
【００３１】
本発明の、ペレット化されたアセチレン  ブラックは、上記の樹脂、ポリマーまたはゴムのマトリックスの中に、通常のミキサーおよびブレンダーを使用して、混ぜ合わせ（ｃｏｍｐｏｕｎｄ）、分散されることができる。
そして、また、樹脂、ポリマーまたはゴムシステムの選択に依存して、もし、許与されるのであれば、均一分散を容易にするため、加熱してもよい。その際、当業者に知られている、ブレンダー、ミキサー、ニーダー（ｋｎｅａｄｅｒｓ）または一軸式または二軸式の押し出し機（ｅｘｔｒｕｄｅｒｓ）を用いることができる。
【００３２】
好ましい混合比率の例は、樹脂、ポリマーまたはゴムの重量を１００部とした場合、本発明の、ペレット化されたアセチレン  ブラックは、重量で、５から１５０重量部、好適には、１０から１００重量部であることができる。
【００３３】
したがって、また、本発明は、樹脂、ポリマーまたはゴム、および、樹脂、ポリマーまたはゴムに分散した本発明のペレット化されたアセチレン  ブラックを含む、本発明のペレット化されたカーボン  ブラックを含む、混合物の調製のプロセスに関する。
【００３４】
本発明の、ペレット化されたアセチレン  ブラックは、それにより、高分子やゴムにおいて、導電性を付与する機能をする。したがって、本発明のペレット化されたアセチレン  カーボン  ブラックは、一次電池、二次電池、燃料電池または、コンペンセイター（ｃｏｍｐｅｎｓａｔｏｒ）等の電池のための、電気導電性エージェントとして使用もできる。また、帯電防止剤、または、電気導電性紙用の電気導電剤としても使用できる。本発明の、ペレット化されたアセチレン  ブラックは、電線およびケーブル用の  半導電（ｓｅｍｉ−ｃｏｎｄｕｃｔｉｖｅ）シールドの生産のために、特に、適している。また、本発明の、ペレット化されたアセチレン  ブラックは、タイヤの生産のためのブラダーのような、高分子およびゴム混合物の熱伝導性を付与することに使用できる。また、コーティングに適用することにも有利に使用することができる。
【００３５】
本発明は、さらに、以下の実施例で、詳細に説明される。
【００３６】
特に、上述だけでなく、クレームに定義した、特定のアセチレン  ブラックの性質を測定する方法は、以下の実施例部分に与えられたように測定される。
【００３７】
測定法：
【００３８】
ヨウ素吸着量：ＡＳＴＭ  Ｄ１５１０−１１、方法Ａに準じて測定した。
ＯＡＮ数：Ｄ２４１４―０９Ａに準じ、パラフィンオイルにおける、方法Ｂに準じて測定した。
灰分：ＪＩＳ  Ｋ１４６９により測定した。
嵩密度：ＡＳＴＭ  Ｄ１５１３―０５により測定した。
ペレット化された微粉末：ＡＳＴＭ  Ｄ１５０８−０２により測定した。
質量強度：ＡＳＴＭ  Ｄ１９３７−１０により測定された。
ペレット  サイズ分布：ＡＳＴＭ  Ｄ１５１１−１０により測定された。
【００３９】
具体的には、メッシュオープニング（ｍｅｓｈ  ｏｐｅｎｉｎｇｓ）が、０．１から３．０ｍｍ、０．２５ｍｍ、０．５０ｍｍ、０．７ｍｍ、１．０ｍｍ、１．４ｍｍ、１．７ｍｍ、２．０ｍｍおよび３．０ｍｍである、９つの異なるふるいを使用する。各分画のサイズは、重量パーセントで報告される。
【００４０】
平均ペレット  サイズ（ＡＶＰ）：
平均ペレットのサイズは、各サイズの分画の割合と、相当するメッシュ平均（上の篩網のメッシュオープンから下の篩網のメッシュオープンを引いて、２で割る（ｕｐｐｅｒ  ｓｉｅｖｅ  ｍｅｓｈ  ｏｐｅｎｉｎｇ  ｍｉｎｕｓ  ｌｏｗｅｒ  ｓｉｅｖｅ  ｍｅｓｈ  ｏｐｅｎｉｎｇ／２））を乗じ、全ての寄与を加えることにより求めた（ａｄｄｉｎｇ  ｕｐ  ａｌｌ  ｃｏｎｔｒｉｂｕｔｉｏｎｓ）。
【００４１】
ＡＶＰ＝０．０６２５ｍｍｘＰ０−０．１２５＋０．１８７５ｍｍｘＰ０．１２５−０．２５  ＋０．３７５ｍｍｘＰ０．２５−０．５０＋０．６０ｍｍｘＰ０．５０−０．７０＋０．８５ｍｍｘＰ０．７０−１．０＋１．２ｍｍｘＰ１．０−１．４＋１．５５ｍｍｘＰ１．４−１．７＋１．８５ｍｍｘＰ１．７−２．０＋２．５ ｍｍｘＰ２．０−３．０
【００４２】
圧縮強度（ＣＳ）：
個々のカーボン  ブラックのペレットの圧縮強度は、ＡＳＴＭ  Ｄ３３１３に基づく方法によって、ドイツのカールスルーエのｅｔｅｗｅ、ＧｍｂＨの、手動で操作可能なペレットの硬度計ＧＦＰを使用して、決定された。ペレットの破砕（breakdown）は、圧砕強度ＦＢに等しい、記録された力変形図のシャープな最大値に反映される。圧縮強度は、サイズの分画０．２５から０．５０ｍｍ、０．５０から０．７０ｍｍ、０．７０から１．０ｍｍ、１．０から１．４ｍｍ、１．４から１．７ｍｍ、１．７から２．０ｍｍおよび２．０から３．０ｍｍについて決定された。０．２５ｍｍ以下のペレットの圧縮強度は、これらのサイズの分画が低い割合であり、それらの小さいサイズから生じる、それらの低いペレット硬度のために決定できなかった。
【００４３】
各ペレットの圧縮強度（＝圧砕荷重下に、ペレットが耐えることができる、最大ストレス。パスカル［Ｐａ］で測定）は、次の関係を使用して、ｅｔｅｗｅ  ソフトウェアＧＦＰＷＩＮによって計算された。
【００４４】
【数１】
0006506772.tif 000002
【００４５】
それは、外圧力に対しての抵抗性を反映する。ペレットの破砕は、効果的な圧力が圧縮強度より大きい場合に発生する。
【００４６】
合計で、２０ペレットを、各サイズ分画毎に測定した。報告したのは、対応する平均値である。
【００４７】
平均圧縮強度（ＡＶＣＳ）：
平均圧縮強度は、各ペレット化された分画の割合を考慮し、サンプルの中間値（mean value）を反映する。
ＡＶＣＳ＝ＣＳ０．２５−０．５０ｘＰ０．２５−０．５０＋ＣＳ０．５０−０．７０ｘＰ０．５０−０．７０  ＋ＣＳ０．７０−１．０ｘＰ０．７０−１．０＋ＣＳ１．０−１．４ｘＰ１．０−１．４＋ＣＳ１．４−１．７ｘ  Ｐ１．４−１．７＋ＣＳ１．７−２．０ｘＰ１．７−２．０＋ＣＳ２．０−３．０ｘＰ２．０−３．０
【００４８】
ＣＳｉは、特定のサイズの分画の圧縮強度であり、Ｐｉは、ＡＳＴＭ  Ｄ１５１１−１０に従って得られる、重量％での、サイズ分画の割合である。
【００４９】
実施例：
次記の、開始アセチレン粉末は、本発明による、ペレット化されたアセチレンブラックの製造のために使用された。出発原料の性質と市販のソースは、下記の表１に示した。
【００５０】
【表１】
0006506772.tif 000003
【００５１】
ペレット化されたアセチレン  ブラックの製造：
ペレット化のために、加温された、リング  レイヤー  ミキサー粉砕機  ＲＭＧ３０（長さ：１１８０ｍｍ、直径：２２４ｍｍ）、Ｒｕｂｅｒｇ  Ｍｉｓｃｈｔｅｃｈｎｉｋ  ＧｍｂＨ＆Ｃｏ（ドイツ、パーダーボルン）」から入手可能、が使用される。ミキサー回転軸は、９５ｍｍの直径を持ち、２つのヘリックス状に配置されたピンを装備する。ＲＭＧ３０は、傾斜のない水平に配置する。出発原料は、造粒機の中に重量供給装置によって連続的に供給される。脱イオン水は、加圧スプレーノズルから連続的に注入される（型：シュリック、フルコーン、１，１ｍｍ）。その加圧スプレーノズルは、アセチレン  ブラック  フィードのための、フィードポートの中心部から１２５ｍｍ離れた、最初の注入位置（Ａ１）に配置される。ペレット化の条件は、以下の表２にまとめる。
【００５２】
【表２】
0006506772.tif 000004
【００５３】
その後、ペレット化された、アセチレン  ブラックは、回転式乾燥機で乾燥される。特定の条件は表３に纏めた。
【００５４】
【表３】
0006506772.tif 000005
【００５５】
得られたペレット化された、アセチレン  ブラックの性質は、表４乃至６に纏めた。比較例２は、デンカから得た市販品「デンカ  ブラック  グレード顆粒」である。
【００５６】
【表４】
0006506772.tif 000006
【００５７】
【表５】
0006506772.tif 000007
【００５８】
【表６】
0006506772.tif 000008
【００５９】
平均圧縮強度（ＡＶＣＳ）の結果は、表５と６のデータを結び付けて、既述の方法に従って、決定された。本発明に従った、すべてのペレット化されたアセチレン  ブラックは、低処理コストで、高分子化合物の高分散性のための前提条件である、有意な低い値を示すことが分かった。
【００６０】
ペレット化されたアセチレン  ブラックの配合と分散テスト
【００６１】
比較例１、比較例２、実施例２、実施例１、実施例３と実施例４による、比較構造（ＯＡＮ）を有する、ペレット化されたアセチレン  ブラックをテストした。
【００６２】
フィルター圧力テストまたはフィルム試料の光学的評価は、高分子マトリックス中のカーボン  ブラックの分散の度合いを判断するために使用できる。前者は、スクリーンを通して、溶融した色付きの高分子のろ過と、圧力の結果としての増加の測定に基づき、後者は、フラット押出フィルムにおける、非分散カーボン  ブラック塊および凝集（いわゆる斑点（ｓｐｅｃｋｓ））によって引き起こされた欠損を、光の透過によって検出する。
分散テストのための配合物は、次のとおり調整された。
【００６３】
最初の工程で、３５重量パーセントのアセチレン  ブラック、粉末状の６４．８５重量パーセントの低密度ポリエチレン（ＭＦＲ２０）および０．１５重量パーセント  スタビライザー（Ｉｒｇａｎｏｘ  Ｂ  ２１５、ＢＡＳＦ  ＳＥ  から入手可能）のプレミックを、タンブル  ミキサーで、混合時間１０分で製造する。
【００６４】
２番目のステップで、前記プレミックスは、バンベリー  ローター（ｂａｎｂｕｒｙ  ｒｏｔｏｒ）付きの実験室ニーダー（ＰｏｌｙＬａｂ  Ｑ１０、Ｒｈｅｏｍｉｘ。サーモ・フィッシャーサイエンティフィック社、カールスルーエ、ドイツから入手可能）に転送され、２００℃、６０ＲＰＭで、２分間混合する。配合物を混合しながら、トルクと混合エネルギーの両方は、時間の関数として記録される。
【００６５】
配合物（ｃｏｍｐｏｕｎｄ）をさらに処理する前に、混合物を、ニーダー室から取り出し、圧力フィルターやフィルムのテストに使用できる、小さな断片に切り刻まれる（ｈａｃｋ）プレートに押しつけられた。
【００６６】
フィルター圧力テスト
得られた、切り刻まれた（ｈａｃｋｅｄ）顆粒を用い、ＤＩＮ  ＥＮ  １３９００−５に従って、圧力フィルター試験は、通常の目的のスクリュー（ｇｅｎｅｒａｌ−ｐｕｒｐｏｓｅ  ｓｃｒｅｗ）およびメルトポンプ（ｍｅｌｔ−ｐｕｍｐ）を有する、一軸式押し出し機（ａ  ｓｉｎｇｌｅ−ｓｃｒｅｗ  ｅｘｔｒｕｄｅｒ）を使用して、行った。
【００６７】
スクリュー直径：Ｄ＝１８ｍｍ
スクリュー長さ：Ｌ＝２０Ｄ
圧縮比：１：３
スクリーン  パック：ＧＫＤ−Ｇｅｂｒ  Ｋｕｆｆｅｒａｔｈ  ＡＧ（ドイツ、（ｄuｒｅｎ））から、４層の２５μｍフィルターふるい。
基本的なテスト高分子：ＰＥ−ＬＤ  ＭＦＲ  ４
試験温度：１６０℃
【００６８】
表７に、３バールの圧力差が得られるまでの時間が報告される。より長い時間は、より良質の分散を示す。
【００６９】
フィルムのテスト：
ＤＩＮ  ＥＮ  １３９００−６による、フィルムテストのために、３つの領域の一般的目的のスクリュー（ｔｈｒｅｅ−ｚｏｎｅ−ｇｅｎｅｒａｌ  ｐｕｒｐｏｓｅ  ｓｃｒｅｗ）とメルトポンプ（ｍｅｌｔ−ｐｕｍｐ）を持った、一軸式押出機が使用された。
【００７０】
スクリュー直径  Ｄ＝３０ｍｍ
スクリュー長さ  Ｌ＝２５Ｄ
圧縮比：１：４
【００７１】
溶融した配合物は、高さ０．６ｍｍと２２０ｍｍの幅のフラット  フィルム押出ダイスを使用したフラット  フィルムに押し出された。ダイスの前に、スルザー溶融ミキサー  ＳＭＢ−Ｈ  １７／６（スルザー株式会社、ヴィンタートゥール、スイス）は、均質な膜を受け入れるために使用される。欠陥領域は、ＤＩＮ  ＥＮ  １３９００−６によって測定された。
【００７２】
得られた欠陥領域と混合エネルギーは、以下の表７に与えられている。低い欠陥領域は、より良質の分散を示す。
【００７３】
【表７】
0006506772.tif 000009
【００７４】
本発明の実施例は、比較例１および２と比較して、より低い混合エネルギーを示すことは、表７から明らかである。実施例１と４（すべての分画）は、減らされた混合エネルギーは、上市されているデンカの製品と比較して、分散の質を損なうこと（ｃｏｍｐｒｏｍｉｓｉｎｇ）なく達成されることを示す。
【００７５】
さらに、ペレット化されたアセチレン  ブラックの平均ペレット  サイズが、１．４  ｍｍ  以上のとき、混合エネルギーをさらに減らすことができ、そして、市販の製品と比較して、分散の質がさらに向上することが、実施例４の１．４ｍｍ以上のサイズの分画から明らかである。